(57)【特許請求の範囲】
【請求項１】
リードフレーム基材の、半導体素子を搭載するためのダイパッド部と、前記半導体素子の電極とワイヤーを介して接続される内部接続端子部と、該内部接続端子部に対応して前記リードフレーム基材の前記内部接続端子部とは反対の面側に設けられた外部接続端子部の各面上に、それぞれ形成された貴金属めっき層を有し、前記リードフレーム基材の前記ダイパッド部、前記内部接続端子部及び前記外部接続端子部の側面における、前記各貴金属めっき層との接触部位近傍に、前記側面の中央部分よりも内側に窪んだ段差または凹部が形成され、該段差または凹部により前記各貴金属めっき層の端側面は前記リードフレーム基材の前記ダイパッド部、前記内部接続端子部及び前記外部接続端子部の側面における、前記貴金属めっき層との接触部位近傍部分よりも僅かに突出していて、前記ダイパッド部及び内部接続端子部が前記半導体素子及びワイヤーと共にモールド樹脂により封止されたとき、リードフレーム基材部分の露出がなく前記外部接続端子部の前記貴金属めっき層部分のみが外部に露出するように構成されていることを特徴とする半導体装置用リードフレーム。
【請求項２】
リードフレーム基材の、半導体素子を搭載するためのダイパッド部と、前記半導体素子の電極とワイヤーを介して接続される内部接続端子部と、該内部接続端子部に対応して前記リードフレーム基材の前記内部接続端子部とは反対の面側に設けられた外部接続端子部とに、それぞれ貴金属めっき層を形成する第１工程と、
前記第１工程において前記貴金属めっき層の形成された前記リードフレーム基材の両面に耐エッチング用のレジスト膜を形成して、前記第１工程で形成された前記貴金属めっき層を残してエッチング加工を行い、その後、前記耐エッチング用のレジスト膜を部分的に残すことが可能となるように、所定の露光方法とレジスト膜の剥離方法を兼ね備えた第２工程と、
前記第１工程で形成された前記貴金属めっき層と前記第２工程で部分的に残された前記耐エッチング用のレジスト膜をレジストマスクとして、前記リードフレーム基材のみを選択的にエッチングするエッチング液を使用して、露出した前記リードフレーム基材の両面および側面を全体的にマイクロエッチングする第３工程と、
を有することを特徴とする半導体装置用リードフレームの製造方法。
【請求項３】
前記貴金属めっき層は、Ag、Pd、Au、Ni／Ag、Ni／Au、Ni／Pd、Ni／Pd／Au、Ni／Pd／Ag、Pd／AuおよびPd／Agのめっきの中から選択される貴金属のめっき層で形成することを特徴とする請求項２に記載の半導体装置用リードフレームの製造方法。
【請求項４】
前記第１工程における前記貴金属めっき層の形成には、感光性樹脂膜をレジストマスクとして所定の部分にめっきを行うフォトフォーミング法を使用し、また、前記第２工程におけるエッチング加工には、感光性樹脂膜をレジストマスクとして使用するフォトエッチング法を使用することを特徴とする請求項２に記載の半導体装置用リードフレームの製造方法。
【請求項５】
前記第２工程において、めっき形成済みの前記リードフレーム基材に耐エッチング用のレジスト膜として感光性樹脂膜を被覆し、エッチングパターン用の第１の露光マスクを介して露光を行う際に感光性樹脂膜の光による重合反応量（または重合反応率）が小さくなるように露光し、その後、感光性樹脂膜の剥離工程において、部分的に残すためのパターンを露光する際に使用する第２の露光マスクを介して、該部分の重合反応量が大きくなるように露光を行うことを特徴とする請求項２に記載の半導体装置用リードフレームの製造方法。
【請求項６】
前記第１の露光マスクと前記第２の露光マスクを介して露光された部分以外の未露光部分を第１の現像により除去し、前記リードフレーム基材を露出させてエッチングを行い、第２の現像にて、前記第１の露光マスクで露光した重合反応量が小さい部分の感光性樹脂膜のみを剥離し、前記第２の露光マスクで露光した重合反応量の大きい部分のみを残すことを特徴とする請求項５に記載の半導体装置用リードフレームの製造方法。
【請求項７】
前記第３工程において、前記リードフレーム基材の一方の側の面あるいは両面に形成された前記貴金属めっき層に加えて前記第２工程で部分的に残された感光性樹脂膜をエッチングマスクとして、前記リードフレーム基材の両側または片側からマイクロエッチングを行い、前記貴金属めっき層の周囲に露出する前記リードフレーム基材を除去することを特徴とする請求項５に記載の半導体装置用リードフレームの製造方法。
【請求項８】
前記第３工程において、前記外部接続端子の前記貴金属めっき層の周囲に前記リードフレーム基材が露出しないようにすることを特徴とする請求項２に記載の半導体装置用リードフレームの製造方法。
【請求項９】
前記第３工程において、前記リードフレーム基材の一方の側の面あるいは両面において、前記リードフレーム基材が前記貴金属めっき層の周囲に露出する部分と該貴金属めっき層の周囲近傍で前記リードフレーム基材の側面の中央部分よりも内側に窪んだ段差または凹部になる部分とを併設することを特徴とする請求項２に記載の半導体装置用リードフレームの製造方法。
【請求項１０】
前記第３工程におけるマイクロエッチング液として、粗化処理を伴うエッチング液を使用し、前記第３工程で作製された段差や凹部および前記リードフレーム基材の側面を、粗化面にすることを特徴とする請求項９に記載のリードフレームの製造方法。
【請求項１１】
前記第２工程で形成するリードフレームの形状は、前記第３工程において、所望のリードフレーム形状および寸法を得ることができるように少し大きめに作製し、同時に前記第１工程で形成した前記貴金属めっき層の周囲に、前記第３工程で該貴金属めっき層と前記リードフレーム基材との段差が形成されるように、前記第２工程では、前記リードフレーム基材の面を少なくとも、０．００５ｍｍ以上前記貴金属めっき層の周囲に露出させることを特徴とする請求項２に記載の半導体装置用リードフレームの製造方法。
【請求項１２】
前記貴金属めっき層の周囲に露出する前記リードフレーム基材の面をマイクロエッチングする量を、０．００５ｍｍ〜０．０３０ｍｍとすることを特徴とする請求項６に記載の半導体装置用リードフレームの製造方法。
【請求項１３】
前記貴金属めっき層の周囲に露出する前記リードフレーム基材の面をマイクロエッチングした際にできる前記貴金属めっき層のバリの大きさを、０．０２ｍｍ以下にすることを特徴とする請求項６に記載の半導体装置用リードフレームの製造方法。
【発明の詳細な説明】
【技術分野】
【０００１】
本発明は、表面実装タイプの半導体装置用リードフレーム及びその製造方法、特に樹脂封止後に外部接続端子となるめっき層がモールド樹脂から露出しているＱＦＮやＳＯＮなどの半導体装置に使用されるリードフレーム及びその製造方法に関する。
【背景技術】
【０００２】
近年、この種半導体装置の小型高密度化および集積化による細密化、多列化および大判化は当然のことながら、多様な用途に合わせ半導体装置の基材となるリードフレームのダイパッド部やリード部その他の部分の形状も多種多様に要求されるようになっている。更に、必要な期間に必要量だけを生産するために、少量多品種及び短納期も要求されるようになっている。これらの要求を満足させるために、フォトエッチングにより製造されるリードフレームへの需要が大幅に増加してきた。
【０００３】
従来、リードフレームの基材となる金属板からリードフレームを形成する方法として、液状やフィルム状のフォトレジストで基材を被覆し、リソグラフィーを行って、部分的に必要なパターンにめっきを行うフォトフォーミングを利用し、リードフレームの表側に、半導体素子が搭載される部分や半導体素子と外部端子を接続するためのワイヤーボンディングを行う内部接続端子や、その他の配線パターン部分をめっきしたり、加えて或いは同時に、リードフレームの裏側に実装を行うための外部接続端子となる部分に、貴金属などのめっきを行い、次に、フォトフォーミングで形成された貴金属などのめっき層を残したまま、再度液状やフィルム状のフォトレジストで基材を被覆し、同じくリソグラフィーを行って、めっき層以外の金属板の部分をエッチングして、リードフレームとしての必要な形状を得る方法が用いられている。フォトレジストを使用して必要なパターンにめっきを行う方法は、一般的にフォトフォーミングと呼ばれるが、これに対してエッチングを行う方法は、フォトエッチングと呼ばれており、図１（ａ）に、従来の製造方法の工程フローが、また、図２にその詳細な説明図が示されている。
【０００４】
この最初にフォトフォーミングを行い、次にフォトエッチングを組み合わせる製造方法は、特許文献１に詳しく記載されている。
【０００５】
この製造方法によれば、リードフレームの側面がめっきで被覆されることはなく、リードフレームの表裏において、その面の必要な部分にだけめっきすることで、高価な貴金属めっきの面積や量を減らし、安価なリードフレームを供給することが可能であるとされている。
【先行技術文献】
【特許文献】
【０００６】
【特許文献１】特許第４８５２８０２号公報
【発明の概要】
【発明が解決しようとする課題】
【０００７】
図１に示すように、フォトフォーミングは、最初にリードフレームの基材となる金属板にフォトレジストを被覆し、リードフレームに必要な所望のめっきパターンが形成される
ように描画されたマスクを使用して露光する。その後、現像にて基材の面を露出させてめっきを積層し、その後レジストを剥離する。この際、めっきは基材の表面のみ、または裏面のみ、あるいは表裏面同時に、意図して必要な部分のみにめっきを形成することができる。かくして、めっきが形成された基材に、フォトレジストを再度被覆し、所望のリードフレーム形状を得るためのパターンが描画されたマスクを、先にリードフレームの所定の位置にめっきされたパターンに合わせ込み、露光を行ってから、現像にて基材の面を露出させてエッチングを行い、その後、レジストを剥離してリードフレームを得る。また、先にフォトフォーミングにてめっきパターンを形成して、その上にフォトレジストを被覆してエッチングを行うことにより、エッチング液からめっき面を保護する効果もある。また、特許文献１には、別の実施例として、基材の面に先にフォトフォーミングにてめっきパターンを形成し、２回目のフォトレジストを使用せずに、そのままエッチング液を照射し、めっき被膜をレジストマスクとして、エッチングを行いリードフレームを得ることも記載されている。
【０００８】
フォトレジストを使用したフォトフォーミングでのめっき形状は、使用するレジスト層の厚みや解像度で形成可能な最小寸法と形状が決定される。一般的には、仮に厚さ２５μｍ程度のドライフィルムレジストを使用した場合、最小の幅寸法として、３０μｍ程度までは解像されるので、それ以上の寸法であれば、殆どの形状は露光後の現像パターンとして形成可能であり、半導体装置に要求される一般的なめっきの形状や寸法の殆どを網羅することが可能である。
【０００９】
ここで、先にフォトフォーミングされためっきパターンに、その後に行うフォトエッチングのパターンを重ね合わせる芯合わせ、いわゆるアライメントが非常に重要となってくる。この位置合わせの方法は様々であるが、近年の半導体装置の細密化、多列化およびリードフレームの大判化に伴い、非常に高度なアライメント技術が要求されるようになってきている。特に露光工程では、材料の位置決め方法も重要であるが、その他にも紫外線を使って露光を行うために、材料や露光マスクの熱膨張、リール材であれば材料の目に見えない蛇行など、様々な影響を受ける。そのため、リードフレームの製造分野では、このアライメント技術が一つの重要な工程能力を左右するファクターとなると言っても過言ではない。
【００１０】
また、フォトエッチングの露光で使用されるエッチング用のマスクパターンは、最終的な出来上がりのフレーム形状いわゆる製品図面の形状とは大きく異なる。その理由は、エッチングが深さ方向に進行するにつれて、横方向にも進行するためである。また、その横方向への進行量は、レジストマスクの開口幅やその形状、エッチング深さおよびエッチング条件でも変わってくる。そのため、エッチングマスクのデザインは、それらの特性を考慮し補正されたデザインを使用しなければならず、経験やデータに基づいた高度なマスクのデザインルールの技術が必要とされる。
【００１１】
また、フォトエッチングで作製可能な形状にも限界がある。例えば図６に示すように、図面上の輪郭１０１は、四角の形状であるが、実際エッチングを行うと、そのエッチングの深さや輪郭の大きさで異なるものの、コーナーの部分は、エッチングの仕上がり形状１０２によって示されるように、例外なく丸みを帯びる。これは先に記述したように、エッチングが縦と横方向に進行するためであり、薬液を使用したウェットエッチングでは不可避な現象であり、エッチング可能な形状にも限界があることを示している。
【００１２】
つまり、最初に行うフォトフォーミングでのめっきの形状や寸法の自由度およびその寸法の工程能力は高いももの、次に行うフォトエッチングでは、高度なアライメント技術やマスクのデザインルールの技術を必要とする。そして、そのエッチング形状にも限界があるので、完全にめっきの形状に追従して、エッチングを完成させることは不可能である。
【００１３】
また、例えば図７に示すように、めっきパターン１０３の中心である１０４と、エッチングパターン１０５の中心１０６がずれた場合、パターンの片側に基材の面のめっきパターン１０３の周囲に露出部分１０７が形成され、反対側ではめっきの下側までエッチングが進行してめっきバリ１０８が形成されてしまう。また、エッチングの進行の速さによっても、基材の面が露出したり、めっきバリになることもある。
【００１４】
また、例えば、図８（ａ）に示すように、一つのめっきパターン１０９と隣り合うめっきパターン１１０の間に、エッチングする部分１１１があり、このめっきパターンの間隔１１２が狭く、フォトレジストでの解像度が対応できない場合は、エッチングも不可能である。また、図８（ｂ）に示すように、解像度が対応可能であっても、エッチングの横方向への広がり１１３により、めっきバリ１１４になってしまう。
【００１５】
また、例えば、図９（ａ）に示すように、めっきの輪郭が四角のパターン１１５であり、その外周をエッチングする場合、エッチングでは輪郭１１６のように、四角のコーナーは丸みを帯びるので、めっきのコーナー部はめっきの下までエッチングがなされ、その部分がめっきバリ１１７となってしまう。そこで、めっきバリになることを防ぐために、図９（ｂ）に示すように、あらかじめめっきの輪郭１１８のようにコーナーを丸くしたり、エッチングの形状や寸法が、めっきの形状や寸法より大きくなるように、作製することもある。
【００１６】
以上のように、リードフレームの製品図面の中には、エッチングの影響を考慮しためっきパターンに修正されたり、めっきパターンの外周における基材の面の露出部分１１９の寸法の規格やめっきバリ１２０の寸法の規格を前以て設定することが一般的に行われている。
しかしながら、本発明が成そうとする技術分野においては、モールド樹脂から露出する外部接続用端子となる貴金属めっき被膜の外周に、基材の面が露出した場合、貴金属と基材をなす金属との間で異種金属のイオン化傾向差から発生する基材の腐食が懸念される。
【００１７】
また、特許文献１に記載された実施例では、基材の面に先にフォトフォーミングにてめっきパターンを形成し、２回目のフォトレジストを使用せずに、そのままエッチング液を噴き付け、めっき被膜をレジストマスクとしてエッチングを行い、リードフレームを得ることが記述されているが、一般的なリードフレームの厚みは、０．１〜０．２５ｍｍであり、それを一般的なエッチング液である塩化第二鉄液や塩化第二銅液でエッチングして貫通させるためには数分の時間を要する。その間、めっき皮膜はエッチング液に晒され、化学的にアタックされることになるため、レジストマスクとして使用可能なめっき皮膜の貴金属の種類も限られ、またその厚みも、めっきがポーラス状にならないように、非常に厚くしなければならなくなる。また、エッチングでは、横方向への進行により、めっき被膜が庇状のバリとなって、そのバリが欠損して所望の面積が得られなかったり、組立工程でワイヤーボンディング不良やショート不良、更には実装での不良を起こすことが考えられるため、実際の作製は非常に難しい。
【００１８】
そこで本発明は、このような問題を解決するためになされたものであり、モールド樹脂から露出して外部接続用端子となるめっき被膜の外周には、基材の面の露出がなく、より信頼性の高いリードフレームを提供することを目的としている。
【課題を解決するための手段】
【００１９】
本発明は、上記の目的を達成するため、特許文献１に記載されているように、基材をなす金属板に、最初にフォトフォーミングでめっきパターンを形成し、次にフォトエッチングにてリードフレームの形状を得る製造方法に対して、更に選択性のマイクロエッチング工程を追加した点に特徴を有する。
【００２０】
即ち、本発明による半導体装置用リードフレームは、リードフレーム基材の、半導体素子を搭載するためのダイパッド部と、前記半導体素子の電極とワイヤーを介して接続される内部接続端子部と、該内部接続端子部に対応して前記リードフレーム基材の前記内部接続端子部とは反対の面側に設けられた外部接続端子部の各面上に、それぞれ形成された貴金属めっき層を有し、前記リードフレーム基材の前記ダイパッド部、前記内部接続端子部及び前記外部接続端子部の側面における、前記各貴金属めっき層との接触部位近傍に、前記側面の中央部分よりも内側に窪んだ段差または凹部が形成され、該段差または凹部により前記各貴金属めっき層の端側面は前記リードフレーム基材の前記ダイパッド部、前記内部接続端子部及び前記外部接続端子部の側面における、前記貴金属めっき層との接触部近傍部分よりも僅かに突出していて、前記ダイパッド部及び内部接続端子部が前記半導体素子及びワイヤーと共にモールド樹脂により封止されたとき、リードフレーム基材部分の露出がなく前記外部接続端子部の前記貴金属めっき層部分のみが外部に露出するように構成されていることを特徴とする。
【００２１】
また、本発明によるリードフレームの製造方法は、リードフレーム基材の、半導体素子を搭載するためのダイパッド部と、前記半導体素子の電極とワイヤーを介して接続される内部接続端子部と、該内部接続端子部に対応して前記リードフレーム基材の前記内部接続端子部とは反対の面側に設けられた外部接続端子部とに、それぞれ貴金属めっき層を形成する第１工程と、第１工程において前記貴金属めっき層の形成された前記リードフレーム基材の両面に耐エッチング用のレジスト膜を形成して、第１工程で形成された前記貴金属めっき層を残してエッチング加工を行い、その後、前記耐エッチング用のレジスト膜を部分的に残すことが可能となるように、特殊な露光方法とレジスト膜の剥離方法を兼ね備えた第２工程と、第１工程で形成された前記貴金属めっき層と前記第２工程で部分的に残された前記耐エッチング用のレジスト膜をレジストマスクとして、前記リードフレーム基材のみを選択的にエッチングするエッチング液を使用して、露出した前記リードフレーム基材の両面および側面を全体的にマイクロエッチングする第３工程とを有することを特徴とする。
【００２２】
また、本発明のリードフレームの製造方法においては、前記貴金属めっき層は、Ag、Pd、Au、Ni／Ag、Ni／Au、Ni／Pd、Ni／Pd／Au、Ni／Pd／Ag、Pd／AuおよびPd／Agのめっきの中から選択された貴金属のめっき層で形成するのが好ましい。
【００２３】
また、本発明のリードフレームの製造方法においては、前記第１工程における前記貴金属めっき層の形成には、感光性樹脂膜（フォトレジスト）をレジストマスクとして所定の部分にめっきを行うフォトフォーミング法を使用し、また、前記第２工程におけるエッチング加工には、感光性樹脂膜をレジストマスクとして使用するフォトエッチング法を使用するのが好ましい。
【００２４】
また、本発明のリードフレームの製造方法においては、前記第２工程において、めっき形成済みの前記リードフレーム基材に耐エッチング用のレジスト膜として感光性樹脂膜を被覆し、エッチングパターン用の第１の露光マスクを介して露光を行う際に、感光性樹脂膜の光による重合反応量（または重合反応率）が小さくなるように露光し、その後感光性樹脂膜の剥離工程において、部分的に残すためのパターンを露光する際に使用する第２の露光マスクを介して、該部分の重合反応量が大きくなるように露光を行うのが好ましい。
【００２５】
また、本発明のリードフレームの製造方法においては、前記第１の露光マスクと前記第２の露光マスクを介して露光された部分以外の未露光部分を第１の現像により除去し、前記リードフレーム基材を露出させてエッチングを行い、第２の現像にて、前記第１の露光マスクで露光した重合反応量が小さい部分の感光性樹脂膜のみを剥離し、前記第２の露光マスクで露光した重合反応量の大きい部分のみを残すのが好ましい。
【００２６】
また、本発明のリードフレームの製造方法においては、前記第３工程において、前記リードフレーム基材の一方の側の面あるいは両面に形成された前記貴金属めっき層に加えて前記第２工程で部分的に残された感光性樹脂膜をエッチングマスクとして、前記リードフレーム基材の両側または片側からマイクロエッチングを行い、前記貴金属めっき層の周囲に露出する前記リードフレーム基材を除去するのが好ましい。
【００２７】
また、本発明のリードフレームの製造方法においては、前記第３工程において、前記リードフレーム基材の一方の側の面あるいは両面において、前記リードフレーム基材が前記貴金属めっき層の周囲に露出する部分と該貴金属めっき層の周囲近傍で前記リードフレーム基材の側面の中央部分よりも内側に窪んだ段差または凹部になる部分とを併設するのが好ましい。
【００２８】
また、本発明のリードフレームの製造方法においては、前記第３工程におけるマイクロエッチング液として、粗化処理を伴うエッチング液を使用し、前記第３工程で作製された段差や凹部および前記リードフレーム基材の側面は、粗化面にするのが好ましい。
【００２９】
また、本発明のリードフレームの製造方法においては、前記第２工程で形成するリードフレームの形状は、前記第３工程において、所望のリードフレーム形状および寸法を得ることができるように少し大きめに作製し、同時に前記第１工程で形成した前記貴金属めっき層の周囲に、前記第３工程で該貴金属めっき層と前記リードフレーム基材との段差が形成されるように、前記第２工程ではリードフレーム基材の面を少なくとも、０．００５ｍｍ以上前記貴金属めっき層の周囲に露出させるのが好ましい。
【００３０】
また、本発明のリードフレームの製造方法においては、前記貴金属めっき層の周囲に露出する前記リードフレーム基材の面をマイクロエッチングする深さを、０．００５ｍｍ〜０．０３０ｍｍとするのが好ましい。
【００３１】
また、本発明のリードフレームの製造方法においては、前記貴金属めっき層の周囲に露出する前記リードフレーム基材の面をマイクロエッチングした際にできる前記貴金属めっき層のバリの大きさを、０．０２ｍｍ以下にするのが好ましい。
【発明の効果】
【００３２】
本発明によれば、ダイパッド部や内部接続端子部その他の配線パターンや、リードフレーム裏側のダイパッド部分や外部接続端子部などに形成される貴金属めっき層の外周に、必要な部分だけを選択して基材の面を除去することができる。また、半導体装置に機能上必要ではないが、半導体装置の組立てを行う際に、基材の面を部分的に故意に露出させたり、隠したりすることを選択的に利用することもできる。また、リードフレーム基材の側面を粗化することにより、封止樹脂との密着性を高めることも可能となる。また、これらにより、貴金属めっき層と基材をなす金属との間で生じる異種金属の電位差腐食がなくなり、組立工程で懸念されるめっき皮膜の欠損やバリの不具合がなく、耐湿信頼性の高い半導体装置を構成することができる。また、リードフレーム基材の側面に貴金属めっきを施さないことで、めっきコストを低減し、基材の面の露出の有無を自由に選択し、自由度と利便性の高い形状を持ったリードフレームを提供することができる。
【図面の簡単な説明】
【００３３】
【図１】（a）は従来技術によるリードフレームの製造工程フローを、（b）は本発明によるリードフレームの製造工程フローをそれぞれ示す概略図である。
【図２】従来技術によるリードフレームの製造方法を説明するための工程図である。
【図３】本発明による製造方法を説明するための工程図である。
【図４】本発明で追加されたマイクロエッチング処理と処理後のリードフレーム端子の断面形状の例を示した図である。
【図５】本発明によるリードフレームを使用して組み立てられた半導体装置の一例を示す断面図である。
【図６】図面上の形状とフォトエッチング後の仕上り形状との差異を示した説明図である。
【図７】めっきパターンとエッチングパターンのずれを中心のずれとして例示した説明図である。
【図８】めっきパターンとエッチングパターンの配置の一例を示した説明図である。
【図９】めっきパターンとエッチングパターンの配置の他の例を示した説明図である。
【発明を実施するための形態】
【００３４】
本発明は、表面実装タイプの半導体装置に使用されるリードフレームの製造方法として、図１（b）に示すように、最初にフォトフォーミングでめっきを行い、貴金属めっき層を形成する第１工程と、次にフォトエッチングを行う第２工程と、最後にマイクロエッチングにて最終的なリードフレームの形状を得る第３工程とからなり、それによって得られるリードフレームの形状を特徴とする。フォトエッチング工程においては、最初に、貴金属めっき層の外周に基材を露出させ、最終的にマイクロエッチングにてその基材の貴金属めっき層の周囲の露出部分を除去して、半導体装置の組立工程においてめっきバリによる不具合を除去し、また外部接続端子部での基材の腐食を抑えた信頼性の高いリードフレームを提供するものである。
【００３５】
以下、添付した図面を参照して、本発明による製造方法の実施例を説明する。
図１（ｂ）に示すように、本発明による製造方法は、フォトフォーミングを行う第１工程と、フォトエッチングを行う第２工程と、選択性のマイクロエッチングを行う第３工程とで構成されている。
【００３６】
先ず、図２を参照して、第１工程であるフォトフォーミングについて説明する。図２（ａ）は、リードフレームの基材となる金属板１として、厚さ０．２ｍｍの銅合金である１９４アロイを使用し、フォトレジスト２に旭化成イーマテリアルズ株式会社製のＤＦＲ（ドライフィルムレジスト）であるＡＱ−２５５８を金属板の表裏に専用のラミネート装置を使用して貼付し、ガラス乾板にリードフレームの表側と裏側のめっき用パターンを描画したそれぞれの露光マスク３、４を、露光装置においてＤＦＲを貼付した基材の上下に配置し、紫外光５を照射して露光を行っている状態を示している。
【００３７】
次に、図２（ｂ）に示すように、図２（ａ）でＤＦＲにめっき用パターンを露光した金属板１を、１重量％の炭酸ナトリウムで約６０秒間現像を行い、めっきパターンとなる部分のフォトレジストを取り除き、開口して基材の面を露出させた。これは、露光により感光したフォトレジスト６およびフォトレジスト７が基材上に形成されている状態を示している。
【００３８】
次に、図２（ｃ）は、図２（ｂ）で開口された部分に貴金属めっきを施した図であるが、基材の表側にめっき層８を、裏側にめっき層９を積層した状態を示している。めっき層の金属としては、まず１μｍ厚のＮｉめっきを行い、その上に０．０５μｍ厚のＰｄめっきを行い、最後に０．０１μｍのＡｕめっきを行った。実施例としては、表裏両面に同じめっき金属を積層したが、必要に応じて、表側と裏側のめっき金属を変えることも可能であり、その場合、片側にプロテクトテープを貼付して各々めっきすることも可能であるし、片側の面にめっきパターンを露光し、反対側の面にはめっきパターンを露光せずに全面を露光して基材を隠し、それぞれ必要な金属をめっきするように、フォトフォーミングを繰り返し行うことも可能である。
【００３９】
次に、図２（ｄ）は、図２（ｃ）で示したようにめっきした後に、基材上のフォトレジスト６、７を、３重量％の水酸化ナトリウムで７０秒間処理して剥離を行い、金属板１の表裏にめっきパターン８、９が形成された状態を示している。
【００４０】
次に、第２工程であるフォトエッチングについて説明する。図２（ｅ）は、第１工程で作製されためっきパターン形成済みの基材の面に、第１工程と同じように、フォトレジスト２としてＡＱ−２５５８を両面に貼付し、エッチングパターンを描画した露光マスク１０、１１を、露光装置において材料の上下に配置し、紫外光５を照射して露光を行っている状態を示している。
【００４１】
次に、図２（ｆ）では、図２（ｅ）でエッチングパターンが露光された基材を、第１工程と同様に、１重量％の炭酸ナトリウムで６０秒間処理し、エッチングを行う部分のフォトレジストを現像して取り除き、開口させて金属板１の面を露出させた。これは、露光で感光させたフォトレジスト１２、１３が、リードフレームの形状をエッチングで形成されるためのレジストパターンとして形成されている状態を示している。また、エッチングする部分は、第１工程で形成されためっきパターン以外の金属板部分であり、またおのずと、フォトレジストは第１工程で形成されためっきパターンを保護することになる。
【００４２】
次に、図２（ｇ）は、図２（ｆ）でエッチング用のレジストパターンが形成された基材に、エッチング液１４として塩化第二鉄液を噴射してエッチングを行っている状態を示している。この際、使用するエッチング液は、塩化第二銅液であってもよい。
【００４３】
図２（ｈ）は、図２（ｇ）で示したエッチング処理により、金属板１を表裏から溶解し、その後、３重量％の水酸化ナトリウムにて７０秒間処理してフォトレジストを剥離し、最終的なリードフレームの形状となった状態を示している。リードフレームの構成としては、図の中央にダイパット部１５、その両側に接続端子部１８が配置されている。各々の表裏面には第１工程で形成されためっきパターン１６、１７、１９、２０が形成されている。
【００４４】
以上は従来技術に属する加工工程部分であるが、次に、本発明特有の加工工程部分について説明する。図３は、本発明の第１工程と第２工程を詳細に説明した図である。
先ず、第１工程であるフォトフォーミングについて説明する。図３（ａ）は、リードフレームの基材となる金属板２１として、厚さ０．２ｍｍの銅合金である１９４アロイを使用し、フォトレジスト２２に旭化成イーマテリアルズ株式会社製のＤＦＲであるＡＱ−２５５８を金属板２１の表裏に専用のラミネート装置を使用して貼付し、ガラス乾板にリードフレームの表側と裏側のめっき用のパターンを描画したそれぞれの露光マスク２３、２４を、露光装置においてフォトレジストを貼付された基材の上下に配置し、紫外光２５を照射して露光を行った。この際の露光量は、５５ｍＪ／ｃｍ２であった。
【００４５】
次に、図３（ｂ）では、図３（ａ）でＤＦＲにめっき用パターンを露光した材料を、１重量％の炭酸ナトリウムで約６０秒間現像を行い、めっきパターンとなる部分のフォトレジストを取り除き、開口して基材の面を露出させた。これは、露光により感光したフォトレジスト２６、２７が基材の面に形成されている状態を示している。
【００４６】
次に、図３（ｃ）では、図３（ｂ）で開口された部分に貴金属めっきを施した図であるが、基材の表側に貴金属めっき層としてのめっき層２８を、基材の裏側に貴金属めっき層としてのめっき層２９を積層した状態を示している。貴金属めっき層を構成するめっき金属としては、まず１μｍのＮｉめっきを行い、その上に０．０５μｍのＰｄめっきを行い、最後に０．０１μｍのＡｕめっきを行った。実施例として、表裏両面に同じめっき金属を積層したが、必要に応じて、表側と裏側のめっき金属を変えることも可能である。その場合は、片側にプロテクトテープを貼付して各々めっきすることも可能であるし、片側の面にめっきパターンを露光し、反対側の面にはめっきパターンを露光せずに全面を露光して基材を隠し、それぞれ必要な金属をめっきするように、フォトフォーミングを繰り返し行うことも可能である。
【００４７】
貴金属めっき層を構成するめっき金属としては、Ag、Pd、Au、Ni／Ag、Ni／Au、Ni／Pd、Ni／Pd／Au、Ni／Pd／Ag、Pd／AuおよびPd／Agの中から適宜選択することができる。
【００４８】
次に、図３（ｄ）では、図３（ｃ）でめっきした後に、基材上のフォトレジスト２６、２７を、３重量％の水酸化ナトリウムで７０秒間処理して剥離を行い、金属板の表裏にめっきパターン２８、２９が形成された状態を示している。ここまでが第１工程である。
【００４９】
次に、第２工程であるフォトエッチングについて説明する。図３（ｅ）は、第１工程で作製されためっきパターン形成済みの基材に、第１工程と同じように、フォトレジスト３２としてＡＱ−２５５８を両面に貼付し、露光マスク３３、３４を露光装置においてそれぞれ材料の上下に配置し、紫外光３５を照射して第１の露光を行っている状態を示している。この第１の露光で使用する露光マスクは、最終的に第２工程で得られる基板の形状を得るためのエッチング用パターンを描画したものである。露光量としては、１０ｍＪ／ｃｍ２で露光を行った。この露光量は、後の第１の現像およびエッチングで使用が可能で、また後の第２の現像で剥離が可能となる条件であるが、使用するＤＦＲや厚みなどによっては露光量が異なるので、フォトレジスト毎に露光量を設定することが必要である。
露光量の大まかな目安としては、一般的にメーカーから推奨される露光量の約２０％前後と考えてよい。
【００５０】
次に、図３（ｆ）では、図３（ｅ）で第１の露光を行った基材に、露光マスク３６、３７を、露光装置においてそれぞれ基材の上下に配置し、紫外光３８にて露光を行っている第２の露光状態を示している。この第２の露光では、第１の露光パターン３９、４０が露光されているフォトレジスト４１、４２に重ねて露光を行う。その際の露光量は、５５ｍＪ／ｃｍ２であった。この第２の露光における露光量は、一般的にメーカーから推奨される露光量でもよいが、後の第２の現像において、第１の露光部分との耐アルカリ性の差を顕著にするために、推奨される露光量よりも大きい露光量にしてもよい。
【００５１】
次に、図３（ｇ）は、第２の露光が終了した状態を示している。フォトレジスト４６、４７には、未露光部４３と第１の露光パターン３９、４０と第２の露光パターン４４、４５が含まれている。
【００５２】
次に、図３（ｈ）は、図３（ｆ）で第２の露光を行った基材を、第１の現像液として３重量％の炭酸ナトリウムの現像液４８を使用して、約６０秒間照射して現像を行っている状態を示している。この第１の現像にて、フォトレジストの未露光部分４３が除去され、基材の面を露出させる。
【００５３】
次に、図３（ｉ）は、図３（ｈ）において現像を行った材料を、エッチング液４９として、塩化第二鉄液を噴射してエッチングを行っている状態を示している。この場合、使用するエッチング液は、塩化第二銅液を使用してもよい。
【００５４】
次に、図３（ｊ）は、図３（ｉ）で、エッチングを行った後の状態を示している。この時はまだ、第１の露光パターン３９、４０と、第２のパターン４４、４５のフォトレジストが残ったままである。
【００５５】
次に、図３（ｋ）は、図３（ｊ）においてエッチングされた基材を、第２の現像液５０として、０．５重量％の水酸化ナトリウム液に、約１２０秒間浸漬して処理している状態を示している。この第２の現像は、第１の露光パターン３９、４０のフォトレジストを除去し、第２の露光パターン４４、４５のフォトレジストを残すことが目的で行われる。
【００５６】
次に、図３（ｌ）は、第２工程において、最終的に作製された状態の基材を示している。
【００５７】
次に、第３工程であるマイクロエッチングについて説明する。図４（ａ）は、第２工程において作製された基材（図３（l）参照）の拡大図である。基材の構成としては、一般的な半導体装置の例として、中央にダイパッド５１が、その周囲にリード５３が配置されている。そして、その両サイドには、これらダイパッド５１とリード５３をフレーム内に保持するためのコネクティングバー５６、５７が配置されている。ダイパッド５１の表側には、第１工程で作製された貴金属めっき層としてのめっき皮膜５２があり、その両側には、基材の貴金属めっき層（めっき皮膜５２）に周囲に露出部分５８、５９が形成され、そしてそれらをカバーするように、第２工程の第２の露光で露光された部分のフォトレジスト６５が被覆されている。
【００５８】
また、ダイパッド５１の裏側には、同じく第１工程で作製された貴金属めっき層としてのめっき皮膜５２があり、その両側には、基材の貴金属めっき層（めっき皮膜５２）の周囲に露出部分６０、６１が形成されているが、表側とは異なり、裏側にはフォトレジストが被覆されていない。
【００５９】
次に、リード５３の表側には、第１工程で作製された貴金属めっき層としてのめっき被膜５４があり、その両側には、基材の貴金属めっき層（めっき皮膜５４）の周囲に露出部分６２、６３が形成されている。また、リード５３の裏側には、同じく第１工程で作製された貴金属めっき層としてのめっき被膜５５があり、その両側には、基材の貴金属めっき層（めっき皮膜５５）の周囲に露出部分６４、６５が形成されている。
【００６０】
次に、コネクティングバー５６の表側には、第２工程の第２の露光で露光された部分のフォトレジスト６６が被覆され、裏側には基材の露出部分６７が形成されている。また、コネクティングバー５７の表裏には、第２の露光で露光された部分のフォトレジスト６８、６９が被覆されている。
【００６１】
次に、第３工程であるマイクロエッチング工程について説明する。図４（ｂ）は、マイクロエッチング液７０として、メック株式会社製のＣＺ−８１００を使用し、上下からシャワーにて約３０秒間処理を行っている状態を示している。ここで使用するマイクロエッチング液は、基材をなす金属の種類に応じて選択されるエッチング液を使用するが、本実施例では、基材をなす金属がＣｕ合金で、基材の面にＮｉ、ＰｄおよびＡｕめっきを行い、選択的にＣｕをエッチングしている。また、Ｃｕ用として選択されるエッチング液は、前記エッチング液の他にも塩化アンモニウム液と塩化銅を使用したアルカリエッチャントや有機酸を使用したエッチング液なども使用可能であり、ランニングコストや排水処理などを考慮し、エッチング液を適宜選択することも可能である。
【００６２】
このマイクロエッチング工程では、第１工程で形成されためっき皮膜５２、５４、５５と、第２工程で形成されたフォトレジスト６５、６６、６８、６９がレジストマスクとして作用し、それ以外の露出している基材がエッチングされる。また、上下方向からシャワーを使用してマイクロエッチング液を照射することにより、基材の貴金属めっき層の周囲の露出部分６０、６１、６２、６３、６４、６５、および基材の露出部分６７が、基材の側面よりも優先的にエッチングされることになる。
【００６３】
図４（ｃ）は、マイクロエッチング後にＤＦＲを剥離し、最終的に完成されたリードフレームの断面形状を示している。まず、マイクロエッチング前のパッド部５１は、表側の基材の貴金属めっき層（めっき皮膜５２）の周囲の露出部分５８、５９はエッチングされず、裏側の基材の貴金属めっき層（めっき皮膜５２）の周囲の露出部分６０、６１はエッチングされて、深さ７２で示される段差７１が形成されたパッド部５１aが形成される。次に、マイクロエッチング前のリード部５３は、表側の基材の貴金属めっき層（めっき皮膜５４）の周囲の露出部分６２、６３と、裏側の基材の貴金属めっき層（めっき皮膜５５）の周囲の露出部分６４、６５がエッチングされ、表側に深さ７３の段差７１と、裏側に深さ７２の段差７１が形成されたリード部５３ａが形成される。次に、マイクロエッチング前のコネクティングバー５６は、裏側の基材の露出部分６７が深さ７４で示された分だけエッチングされて、コネクティングバー５６ａが形成される。次に、コネクティングバー５７は、表裏をレジストマスクでカバーされているため、基材の表裏面からはエッチングされない。また、基材の側面は、マイクロエッチング液が接触するため、全体的に横方向（内側方向）へのエッチングもされることになるが、基材の側面の中央部分は、基材の貴金属めっき層（めっき皮膜５２、５４、５５）の周囲の露出部分（ダイパッド部、内部接続端子部及び外部接続端子部の側面における、貴金属めっき層との接触部位近傍）よりは、横方向（内側方向）へのエッチング量は小さい。
【００６４】
この時の段差７１、コネクティングバー５６ａの深さ７２、７３、７４は、それぞれ０．０１５から０．０２０ｍｍであった。また、マイクロエッチングにより形成されためっきバリ７５、７６の大きさは、０から０．００５ｍｍであった。
【００６５】
マイクロエッチングの深さについては、第１工程で形成されためっきパターンと第２工程で形成されたエッチングパターンのアライメントの精度により、また、設定する基材の貴金属めっき層の周囲の露出部分の大きさにより、マイクロエッチングの深さを小さくすることも可能であるし、この基材の貴金属めっき層の周囲の露出部分の大きさが大きい場合、逆にこのマイクロエッチングの深さを少し大きくすることにより、モールド樹脂の充填性を上げることも可能である。
【００６６】
以上の工程を経ることにより製造されたリードフレームは、図５に示すごとく、ダイパッド部に半導体素子が搭載され、その半導体素子の端子部と内部接続端子部とがボンディングワイヤーで接続されて、これら全体がモールド樹脂で封止されたとき、リードフレームの表側および裏側の貴金属めっき層の周囲には、基材の面の露出が全くなく、めっきバリの大きさが極めて小さく、めっき層の欠損やこれによるショート不良その他組立てでの不具合のない信頼性の高いリードフレームを得ることができた。
【符号の説明】
【００６７】
１、２１                                            金属板（リードフレーム基材）
２、２２、３２、４２、４６、４７、６５、６６、６８、６９  フォトレジスト膜
３、４、２３、２４、３３、３４、３６、３７                めっき用露光マスク
５、２５、３５、３８                                      紫外光
１０、１１、１２、１３                                    エッチング用露光マスク
１４、４９                                                エッチング液
１５                                                      ダイパッド
１８                                                      リード
１９                                                      内部接続端子
２０                                                      外部接続端子
５２、５４、５５                                    めっき被膜（貴金属めっき層）
【図１】
0006366034.tif 000002
【図２】
0006366034.tif 000003
【図３】
0006366034.tif 000004
【図４】
0006366034.tif 000005
【図５】
0006366034.tif 000006
【図６】
0006366034.tif 000007
【図７】
0006366034.tif 000008
【図８】
0006366034.tif 000009
【図９】
0006366034.tif 000010